FR 3069242 A1 20190125 FR 1756891 A 20170720 Produit fritté de zircone Domaine technique L'invention concerne un produit fritté de zircone stabilisée à l'oxyde d'yttrium, un procédé de fabrication d'un tel produit et un article dentaire, par exemple une prothèse ou une bague d'orthodontie comportant, voire constitué d'un tel produit ou fabriqué suivant un tel procédé. Arrière-plan de l'invention EP 2 263 988 décrit un produit fritté de zircone translucide, notamment destiné à une application dentaire. Ce produit contient entre 2% et 4% d'Y203, en pourcentages molaires, et moins de 0,2% d'alumine. Ce produit présente une masse volumique relative supérieure à 99,8% et une transmittance totale à la lumière, mesurée sur un échantillon d'épaisseur égale à 1 mm, supérieure ou égale à 35%. La présence d'alumine conduit à une coloration légèrement jaune, qui nuit à l'apparence du produit lorsque le produit doit être blanc, notamment tel que -3 Un but de l'invention est de répondre, au moins partiellement, à ce besoin. Résumé de l'invention L'invention propose un produit fritté blanc présentant : - une analyse chimique telle que, en pourcentages en masse sur la base des oxydes, - Zr02 + Hf02, au moins partiellement stabilisées avec Y203 : complément à 100%, avec Hf02 REVENDICATIONS1. Produit fritté blanc présentant : - une analyse chimique telle que, en pourcentages en masse sur la base des oxydes, - Zr02 + Hf02, au moins partiellement stabilisées avec Y203: complément à 100%, avec Hf02 2. Produit fritté selon la revendication précédente, dans lequel la teneur en Y203 est supérieure à 2,5 mol% et inférieure à 4 mol%, en pourcentages molaires sur la base de la somme de Zr02, Hf02 et Y203. 3. Produit fritté selon la revendication 1, dans lequel la teneur en Y203 est supérieure ou égale à 4,1 mol% et inférieure à 6,3 mol%, en pourcentages molaires sur la base de la somme de Zr02, Hf02 et Y203. 4. Produit fritté selon l'une quelconque des revendications précédentes, dans lequel la teneur en Nd203 est supérieure à 0,02% et inférieure à 0,25%, en pourcentages en masse sur la base des oxydes. 5. Produit fritté selon la revendication immédiatement précédente dans lequel la teneur en Nd203 est supérieure à 0,03% et inférieure à 0,20%, en pourcentages en masse sur la base des oxydes. 6. Produit fritté selon l'une quelconque des revendications précédentes, dans lequel la teneur en A1203 est inférieure à 0,2%, de préférence inférieure à 0,15%, en pourcentages en masse sur la base des oxydes. 20 7. Produit fritté selon la revendication immédiatement précédente, dans lequel la teneur en A1203 est inférieure à 0,01%, de préférence inférieure à 0,005%, en pourcentages en masse sur la base des oxydes. 8. Produit fritté selon la revendication 6, dans lequel la teneur en A1203 est 5 supérieure à 0,05%, de préférence supérieure à 0,1%, en pourcentages en masse sur la base des oxydes. 9. Produit fritté selon l'une quelconque des revendications précédentes dans lequel la teneur en oxydes autres que Zr02, Hf02, Y203, Nd203 et A1203 est inférieure à 0,4%, de préférence inférieure à 0,3%. 10 10. Produit fritté selon la revendication 1, dans lequel la teneur en Y203 est supérieure à 2,5 mol% et inférieure à 4 mol%, en pourcentages molaires sur la base de la somme de Zr02, Hf02 et Y203, et la teneur en A1203 est inférieure à 0,01%, de préférence inférieure à 0,006%, en pourcentages en masse sur la base des oxydes, et 15 la teneur en Nd203 est supérieure à 0,02% et inférieure à 0,1%, en pourcentages en masse sur la base des oxydes, et la teneur en oxydes autres que Zr02, Hf02, Y203, Nd203 et A1203 est inférieure à 0,4%, de préférence inférieure à 0,3%, en pourcentages en masse sur la base des oxydes. 20 11. Produit fritté selon la revendication 1, dans lequel la teneur en Y203 est supérieure à 2,5 mol% et inférieure à 4 mol%, en pourcentages molaires sur la base de la somme de Zr02, Hf02 et Y203, et la teneur en A1203 est supérieure à 0,05% et inférieure à 0,2%, en pourcentages en masse sur la base des oxydes, et 25 la teneur en Nd203 est supérieure à 0,05% et inférieure à 0,2%, en pourcentages en masse sur la base des oxydes, et la teneur en oxydes autres que Zr02, Hf02, Y203, Nd203 et A1203 est inférieure à 0,4%, de préférence inférieure à 0,3%, en pourcentages en masse sur la base des oxydes. 12. Produit fritté selon la revendication 1, dans lequel la teneur en Y203 est supérieure à 4,1 mol% et inférieure à 6,3 mol%, en pourcentages molaires sur la base de la somme de Zr02, Hf02 et Y203, et 21 la teneur en A1203 est inférieure à 0,01%, de préférence inférieure à 0,006%, en pourcentages en masse sur la base des oxydes, et la teneur en Nd203 est supérieure à 0,03% et inférieure à 0,2%, en pourcentages en masse sur la base des oxydes, et 5 la teneur en oxydes autres que Zr02, Hf02, Y203, Nd203 et A1203 est inférieure à 0,4%, de préférence inférieure à 0,3%, en pourcentages en masse sur la base des oxydes. 13. Produit fritté selon l'une quelconque des revendications précédentes dans lequel la taille moyenne des grains est inférieure à 2 pm, de préférence inférieure à 10 1 pm. 14. Produit fritté selon la revendication immédiatement précédente dans lequel la taille moyenne des grains est supérieure à 0,1 pm, de préférence supérieure à 0,2 pm. 15. Produit fritté selon l'une quelconque des revendications précédentes dans lequel 15 la masse volumique relative est supérieure à 99,3%, de préférence supérieure à 99,5%. 16. Mélange particulaire comportant : - des particules de Zr02 + Hf02 et d'Y203, - des particules de Nd203, et/ou des particules de précurseur de Nd203, et 20 - optionnellement des particules d'A1203 et/ou des particules de précurseurs d'Al203, - et/ou des particules de plusieurs de ces oxydes et/ou précurseurs de ces oxydes, le mélange particulaire présentant une composition chimique adaptée à la 25 fabrication d'un produit fritté selon l'une quelconque des revendications précédentes. 17. Mélange particulaire selon la revendication précédente, comportant des particules de zircone au moins partiellement stabilisée à Y203, et des particules de Nd203, et optionnellement des particules d'A1203 30 18. Mélange particulaire selon l'une quelconque des deux revendications immédiatement précédentes, dont la taille médiane est inférieure à 1 pm. 22 19. Mélange particulaire selon l'une quelconque des trois revendications immédiatement précédentes, dont la surface spécifique est inférieure à 20 m2/g et supérieure à 5 m2/g. 20. Dispositif choisi parmi : 5 - un article dentaire, en particulier une prothèse de dent ou une pièce d'un appareil orthodontique, - un article décoratif choisi dans le groupe formé par un bijou, une montre, un bracelet, un collier, une bague, une broche, une épingle de cravate, un sac à main, un téléphone, un meuble, un ustensile ménager, une poignée, un 10 bouton, un placage, une partie visible d'un équipement de bien de consommation, une partie de monture de lunettes, un article de vaisselle et un cadre, le dispositif comportant un produit fritté selon l'une quelconque des revendications 1 à 15 ou fabriqué à partir d'un mélange particulaire selon l'une 15 quelconque des quatre revendications immédiatement précédentes.